(57)【要約】      （修正有）【課題】見る角度によって、空色系の色相から群青色系の色相へと青色の同系色内で連続して色相が変化し、しかも、塗装物の正面から見た場合、すなわちハイライト部で高彩度に光り輝くだけでなく、塗装物の斜めから見た場合、すなわちシェード部でも高彩度で光り輝くことができる、独特の意匠を有する光輝性複層塗膜の形成方法を提供する。【解決手段】下地塗膜層を形成した基材上に、光輝性ベース塗膜層を形成し、さらにその上にクリヤー塗膜層を形成する、光輝性複層塗膜の形成方法であって、光輝性複層塗膜が、マンセル表色系において、所定の色相、明度、彩度を有するように着色顔料および光輝性顔料の濃度、粒径を規定した光輝性複層塗膜の形成方法。【選択図】図１
2011136317.tif 000002
【特許請求の範囲】
【請求項１】
下地塗膜層を形成した基材上に、光輝性ベース塗膜層を形成し、さらにその上にクリヤー塗膜層を形成する、光輝性複層塗膜の形成方法であって、
光輝性複層塗膜が、マンセル表色系において、マンセル色相環（２０色相）の１０ＢＧ〜１０Ｂから選択される色相から、１０ＰＢ〜１０Ｐから選択される色相までの青色系の色相（Ｈ）、ならびに、０〜５の明度（Ｖ）および０〜８の彩度（Ｃ）を有し、
光輝性ベース塗膜層を形成する光輝性ベース塗料組成物が、光輝性顔料（ａ）と、着色顔料（ｂ）とを含み、
前記顔料（ａ）が、アルミナフレーク顔料（ａ１）と、マイカフレーク顔料（ａ２）とを含み、
前記顔料（ａ１）が、反射光が青色系の平均粒径１０〜２５μｍの酸化チタン被覆アルミナフレーク顔料であり、
前記顔料（ａ２）が、反射光が青色系の平均粒径５〜１５μｍの酸化チタン被覆マイカフレーク顔料であり、
前記顔料（ａ１）の濃度（ＰＷＣ）が、０．１〜３０質量％であり、
前記顔料（ａ２）の濃度（ＰＷＣ）が、０．１〜３０質量％であり、
前記顔料（ａ１）および（ａ２）の合計濃度（ＰＷＣ）が、０．２〜６０質量％であり、前記顔料（ｂ）が、カーボンブラック着色顔料であり、前記顔料（ｂ）の濃度（ＰＷＣ）が、０．１〜２０質量％である、光輝性複層塗膜の形成方法。
【請求項２】
前記顔料（ａ１）の反射光は、マンセル色相環（２０色相）の１０ＢＧ〜１０ＰＢの色相を有し、前記顔料（ａ２）の反射光は、マンセル色相環（２０色相）の５Ｂ〜５Ｐの色相を有する、請求項１記載の光輝性複層塗膜の形成方法。
【請求項３】
前記顔料（ａ１）および（ａ２）の質量比（（ａ１）／（ａ２））が、２／８〜８／２である、請求項２記載の光輝性複層塗膜の形成方法。
【請求項４】
前記光輝性複層塗膜が、マンセル色相環（２０色相）の１０ＢＧから１０Ｐの青色系の色相（Ｈ）を有する、請求項３に記載の光輝性複層塗膜の形成方法。
【請求項５】
前記光輝性複層塗膜が、広い干渉幅を有する、請求項４に記載の光輝性複層塗膜の形成方法。
【請求項６】
請求項１〜５のいずれか１項に記載の光輝性複層塗膜の形成方法によって形成される、光輝性ベース塗膜層と、クリヤー塗膜層とを含む光輝性複層塗膜。
【発明の詳細な説明】
【技術分野】
【０００１】
本発明は、自動車車体などの塗装に適用することのできる独特の優れた意匠を有する光輝性複層塗膜の形成方法に関する。
【背景技術】
【０００２】
自動車車体などの基材の表面には、種々の役割を持つ複数の塗膜を順次形成して、基材を保護すると同時に美しい外観および優れた意匠を付与している。複層塗膜の形成方法としては、導電性に優れた基材上に電着塗膜などの下塗り塗膜を形成し、その上に、中塗り塗膜、上塗り塗膜を順次形成する方法が一般的である。特に、塗膜の外観および意匠を大きく左右するのは、ベース塗膜とクリヤー塗膜とからなる上塗り塗膜である。特に、自動車において、ベース塗膜とクリヤー塗膜とからなる上塗り塗膜の外観および意匠は、極めて重要である。また、最近では、消費者は、ソリッドカラーよりも、キラキラした光輝感のある塗色を好む傾向がある。キラキラした光輝感は、自動車などの複雑な形状の意匠そのものを強調する効果があり、特に、外側からよく見えて光のよく当たるフェンダー部やドア部のプレスラインを強く強調する効果がある。このような効果は、光輝性塗膜に含まれる光輝性顔料によるものであり、自動車のこのような複雑な形状の部分では、光の反射角度が複雑に変化するので、キラキラした光輝感を有する光輝性塗膜の役割は非常に重要となる。また、最近では、消費者の嗜好も高まり、キラキラした光輝感に加えて、見る角度によって色が変化するなどのさらなる意匠が塗膜に求められる。
【０００３】
例えば、特開２００２−２７５４２１号公報（特許文献１）は、光輝性顔料として、金属酸化物被覆アルミナフレーク顔料およびマイカ顔料の使用を開示する。また、この金属酸化物被覆アルミナフレーク顔料の平均粒子径とマイカ顔料の平均粒子径の比率を特定範囲とすることで、多方面反射によるキラキラした光輝感および立体的な光輝感、さらに、緻密感と白味感とを併せ持つ光輝性塗膜を形成することができる。
【０００４】
特開２００３−７３６２０号公報（特許文献２）は、カラーベース塗膜の上に、２種以上の干渉光輝性顔料を含む光輝性塗料組成物を塗布して干渉性ベースクリヤーコート層を形成し、その上にトップクリヤーコート層を形成する塗膜形成方法を開示する。この方法によると、見る角度によって３色性の意匠を発現する塗膜を形成することができる。
【０００５】
特開２００３−７３６２１号公報（特許文献３）は、カラーベース塗膜の上に、２種以上の干渉光輝性顔料を含む光輝性塗料組成物を塗布して干渉光輝性ベースコート層を形成し、さらにその上にトップクリヤーコート層を形成する光輝性塗膜形成方法を開示する。この方法によると、干渉作用を有する立体感のあるキラキラした光輝感を発現する塗膜を形成することができる。
【０００６】
特開２００５−２３９８０１号公報（特許文献４）は、２種類の粒径の異なるアルミニウムフレーク顔料を使用し、さらに、それらの配合量を規定したメタリック塗料組成物を開示する。また、このメタリック塗料組成物を使用すると、生産性の高いウェットオンウェットの２コート１ベーク塗装方法によって、粒子感、光輝感、フリップフロップ性、隠蔽性の全てを満足するメタリック塗膜を形成することができる。
【０００７】
特開２００７−７０４２４号公報（特許文献５）は、光輝性顔料として、２種類の酸化チタン被覆アルミナフレークを含むメタリック塗料組成物を開示する。このメタリック塗料組成物は、さらに、干渉パール顔料を含んでいてもよく、このメタリック塗料組成物によって、ハイライトで光輝感が強く、緻密性に優れた黄味の少ない外観、すなわちホワイトパール色の塗膜を形成することができる。
【０００８】
特開２００８−２３７９３９号公報（特許文献６）は、２種類の粒径の異なるアルミニウム顔料を含む第１のベース光輝性塗料と、微小鱗片状顔料を含む第２のベース光輝性塗料と、クリヤー塗料とを順次塗装する、金属調光輝性塗膜形成方法を開示する。この方法によると、下地隠蔽性に優れかつ高度の真珠光沢と金属光沢とを併せ持つ光輝感ならびに立体的な光輝感を有する塗膜を形成することができる。
【０００９】
しかし、これらの塗膜は、いずれも、メタリック色を含むシルバー系や、パール色を含む白色系のものである。
【００１０】
従来日本では、シルバー系や白色系の塗色が好まれる傾向にあったが、最近では、よりカラフルな光輝性塗膜が好まれる傾向にあり、特に、日本以外でも、ヨーロッパやアメリカなどの国では、金色、黄色、緑色、青色などで、しかも、あざやか（高彩度）で光輝感の強い塗色の人気がすごく高い。
【００１１】
しかし、光輝性塗膜は、一般に、光がよく当たる、いわゆるハイライト部では干渉色により高彩度（あざやか）となるが、光がよく当たらない、いわゆるシェード部では彩度が急激に低下する傾向がある。また、青色を含む暗色系の塗膜では、黒色が光を吸収するため、シェード部においてあざやかさ（高彩度）を得ることは非常に困難であった。
【先行技術文献】
【特許文献】
【００１２】
【特許文献１】特開２００２−２７５４２１号公報
【特許文献２】特開２００３−  ７３６２０号公報
【特許文献３】特開２００３−  ７３６２１号公報
【特許文献４】特開２００５−２３９８０１号公報
【特許文献５】特開２００７−  ７０４２４号公報
【特許文献６】特開２００８−２３７９３９号公報
【発明の概要】
【発明が解決しようとする課題】
【００１３】
本発明は、青色系の色相を有する従来にない独特な意匠を有する光輝性複層塗膜の形成方法の提供を目的とし、特に、見る角度によって、いわゆる空色系の色相から群青色系の色相へと青色系の同系色内で連続して色相が変化し、しかも、塗装物の正面から見た場合、すなわちハイライト部で高彩度に光り輝くだけでなく、塗装物の斜めから見た場合、すなわちシェード部でも高彩度で光り輝くことができる、従来にない独特の意匠を有する光輝性複層塗膜の形成方法の提供を目的とする。
【課題を解決するための手段】
【００１４】
本発明者らは、鋭意検討の結果、塗料に、光輝性顔料（ａ）と、着色顔料（ｂ）とをそれぞれ特定の量で配合し、光輝性顔料（ａ）として、反射光が青色系の平均粒径の異なる少なくとも２種類の光輝性顔料（ａ１）平均粒径１０〜２５μｍの酸化チタン被覆アルミナフレーク顔料および（ａ２）平均粒径５〜１５μｍの酸化チタン被覆マイカフレーク顔料を使用し、着色顔料（ｂ）として、少なくともカーボンブラック着色顔料を使用することによって、色相が、いわゆる空色系の色相から群青色系の色相へと青色系の同系色内で連続して変化し、しかも、塗装物のハイライト部だけでなく、シェード部でも高彩度で光り輝くことができる、従来にない青色系の独特な意匠を有する光輝性複層塗膜が得られることを見出し、本発明を完成するに至った。従って、本発明は以下の光輝性複層塗膜の形成方法を提供する。
【００１５】
下地塗膜層を形成した基材上に、光輝性ベース塗膜層を形成し、さらにその上にクリヤー塗膜層を形成する、光輝性複層塗膜の形成方法であって、
光輝性複層塗膜が、マンセル表色系において、マンセル色相環（２０色相）の１０ＢＧ〜１０Ｂから選択される色相から、１０ＰＢ〜１０Ｐから選択される色相までの青色系の色相（Ｈ）、ならびに、０〜５の明度（Ｖ）および０〜８の彩度（Ｃ）を有し、
光輝性ベース塗膜層を形成する光輝性ベース塗料組成物が、光輝性顔料（ａ）と、着色顔料（ｂ）とを含み、
前記顔料（ａ）が、アルミナフレーク顔料（ａ１）と、マイカフレーク顔料（ａ２）とを含み、
前記顔料（ａ１）が、反射光が青色系の平均粒径１０〜２５μｍの酸化チタン被覆アルミナフレーク顔料であり、
前記顔料（ａ２）が、反射光が青色系の平均粒径５〜１５μｍの酸化チタン被覆マイカフレーク顔料であり、
前記顔料（ａ１）の濃度（ＰＷＣ）が、０．１〜３０質量％であり、
前記顔料（ａ２）の濃度（ＰＷＣ）が、０．１〜３０質量％であり、
前記顔料（ａ１）および（ａ２）の合計濃度（ＰＷＣ）が、０．２〜６０質量％であり、前記顔料（ｂ）が、カーボンブラック着色顔料であり、前記顔料（ｂ）の濃度（ＰＷＣ）が、０．１〜２０質量％である、光輝性複層塗膜の形成方法。
【００１６】
本発明の光輝性複層塗膜の形成方法において、好ましくは、前記顔料（ａ１）の反射光は、マンセル色相環（２０色相）の１０ＢＧ〜１０ＰＢの色相を有し、前記顔料（ａ２）の反射光は、マンセル色相環（２０色相）の５Ｂ〜５Ｐの色相を有する。
【００１７】
本発明の光輝性複層塗膜の形成方法において、好ましくは、前記顔料（ａ１）および（ａ２）の質量比（（ａ１）／（ａ２））が、２／８〜８／２である。
【００１８】
本発明の光輝性複層塗膜の形成方法において、好ましくは、前記光輝性複層塗膜が、マンセル色相環（２０色相）の１０ＢＧから１０Ｐの青色系の色相（Ｈ）を有する。
【００１９】
本発明の光輝性複層塗膜の形成方法において、前記光輝性複層塗膜が、広い干渉幅を有する。
【００２０】
本発明の上記の光輝性複層塗膜の形成方法によって形成される、光輝性ベース塗膜層と、クリヤー塗膜層とを含む光輝性複層塗膜。
【発明の効果】
【００２１】
本発明によって形成される光輝性複層塗膜は、上述のように、見る角度によって、マンセル色相環（２０色相）の１０ＢＧ〜１０Ｂの色相（いわゆる「空色」系）から、１０ＰＢ〜１０Ｐの色相（いわゆる「群青色」系）に連続して色相（Ｈ）が変化するが、図２で示すように、塗装物（１）の入射光（５）がよく当たるハイライト部（２）を正面から見た場合、マンセル色相環（２０色相）の１０ＢＧ〜１０Ｂの色相（Ｈ）（いわゆる「空色」系）を発色し、しかも光輝性塗膜に含まれる少なくとも２種類の平均粒径の異なる光輝性顔料の作用によって、塗膜はキラキラと高彩度に輝くことができる。従って、本発明で形成される光輝性複層塗膜を自動車車体などの複雑な形状の被塗物に適用した場合、フェンダーやプレスラインなどの被塗物の意匠そのものを際立たせる効果が得られる。また、図２で示す塗装物（１）のシェード部（３）ではマンセル色相環（２０色相）の１０ＰＢ〜１０Ｐ（いわゆる「群青色」系）の色相（Ｈ）を発色し、なおかつ、光輝性塗膜に含まれる少なくとも２種類の平均粒径の異なる光輝性顔料の作用によって、塗膜はシェード部であってもキラキラと高彩度に輝くことができる。この効果によって、ハイライト部（２）からシェード（３）にかけて連続して高彩度な輝きを発現し、被塗物自体の意匠をさらに強調することができる。
【００２２】
従って、本発明で形成される光輝性複層塗膜は、図２に示すように、被塗物（１）のハイライト部（２）だけでなく、シュード部（３）やその中間部（４）においても、キラキラとした高彩度の光輝感を発現することができ、優れた意匠を塗膜に提供することができる。
【００２３】
本発明のこのような効果は、光輝性顔料として、平均粒径の異なる少なくとも２種類の光輝性顔料（ａ１）と（ａ２）とを使用することによって得られるものであり、特に、シェード部（３）においても、優れた高彩度の光輝感を発現することができることは、非常に驚くべきことである。
【図面の簡単な説明】
【００２４】
【図１】マンセル表色系のマンセル色相環（２０色相）を示す。
【図２】塗装物（１）のハイライト部（２）、シェード部（３）および中間部（４）および入射光（５）を示す。
【図３】ＸＹＺ表色系の色度図を示す。
【図４】色度の測定方法を模式的に示す。
【発明を実施するための形態】
【００２５】
本発明は、光輝性複層塗膜の形成方法に関し、塗膜の色相が空色系から群青色系へと青色系の同系色内で連続的に変化し、しかも塗装物のシェード部であっても、高彩度で光輝感を有する、従来にない青色系の独特な意匠を有する光輝性複層塗膜を提供する。
【００２６】
本発明では、塗膜の色をマンセル表色系で示す。マンセル表色系は、「三属性による色の表示方法」（ＪＩＳ  Ｚ  ８７２１）として、当業者によく知られているものであり、色の三属性である、色相（Ｈ）、明度（Ｖ）および彩度（Ｃ）によって、色を分類する。
【００２７】
マンセル表色系において、色相（Ｈ）は、図１に示すマンセル色相環の記号（Ｒ、Ｙ、Ｇ、ＢおよびＰ）と番号（５および１０など）との組み合わせで示すことができる。マンセル色相環において、「Ｒ」はレッドを示し、「Ｙ」はイエローを示し、「Ｇ」はグリーンを示し、「Ｂ」はブルーを示し、「Ｐ」はパープルを示す。また、これらの中間の色相である、「ＹＲ」はイエローレッドを示し、「ＧＹ」はグリーンイエローを示し、「ＢＧ」はブルーグリーンを示し、「ＰＢ」はパープルブルーを示し、「ＲＰ」はレッドパープルを示す。マンセル表色系において、マンセル色相環の「１０色相」とは、図１に示す通り、番号「１０」を付した色相の総称である。また、マンセル色相環の「２０色相」とは、図１に示す通り、マンセル色相環の「１０色相」の中間に位置する色相に番号「５」を付して「２０色相」としたものである。さらに、マンセル表色系では、マンセル色相環の「２０色相」の中間に位置する色相に番号「２．５」または「７．５」を付して「４０色相」とする場合もある。
【００２８】
マンセル表色系において、明度（Ｖ）は、０〜１０の値で示され、色の明るさを示す指標であり、値が小さいほど色が暗いことを示し、値が大きいほど明るいことを示す。本発明によって形成される光輝性複層塗膜の明度（Ｖ）は、０〜５、好ましくは０〜３である。
【００２９】
マンセル表色系において、彩度（Ｃ）は、０〜１４の値で示され、色の鮮やかさを示す指標であり、値が小さいほど色が地味であることを示し、値が大きいほど色が鮮やかであることを示す。本発明によって形成される光輝性複層塗膜の彩度（Ｃ）は、０〜８、好ましくは０〜５である。
【００３０】
本発明において、塗膜の色、すなわち、マンセル表色系の色相（Ｈ）、明度（Ｖ）および彩度（Ｃ）は、例えば、スガ試験機株式会社製の「ＳＭ  カラーコンピューター  ＳＭ−Ｔ」によって測定することができる。
【００３１】
本発明によって形成される光輝性複層塗膜の色相（Ｈ）は、マンセル表色系のマンセル色相環（２０色相）によると、１０ＢＧ〜１０Ｂ（いわゆる「空色」系）から１０ＰＢ〜１０Ｐ（いわゆる「群青色」系）まで、好ましくは１０ＢＧ〜１０Ｐの青色系の色相系内でゆるやかに連続して変化する。
【００３２】
さらに、本発明では、図２で示す通り、塗装物（１）のハイライト部（２）においては、光（５）がよく当たるので、キラキラした高彩度の光輝感が非常に強く現れるが、本発明では、驚くべきことに、光がよく当たらないシェード部（３）であっても、優れた高彩度の光輝感が得られる。従って、本発明では、キラキラした高彩度の光輝感を従来よりも広い範囲にわたって塗膜に付与することができる。なお、本明細書中、このような広範囲にわたる光輝感を「広い干渉幅」と称する場合もある。また、このような「広い干渉幅」を上記の青色系の色相で達成することは、従来技術では不可能であった。というのも、従来技術では、干渉をもたらす光輝性顔料として一般によく知られている粒径の大きなマイカを使用すると、干渉力は強くなるが、ハイライト部のみに干渉が集中し、シェード部では、干渉しないことが原因で、また、粒径の小さなマイカでは、干渉力が弱いのが原因で、従来技術では「広い干渉幅」を達成することが不可能であった。
【００３３】
上述の通り、本発明は、マンセル色相環（２０色相）の１０ＢＧ〜１０Ｂから選択される色相（いわゆる「空色」系）から、１０ＰＢ〜１０Ｐから選択される色相（いわゆる「群青色」系）までの青色系の色相（Ｈ）を連続して奏し、しかも広い干渉幅を有する従来にない独特の意匠を塗膜に提供することができるが、これらの特徴は、光輝性複層塗膜に含まれる光輝性ベース塗膜層を形成する光輝性ベース塗料組成物が、光輝性顔料（ａ）と着色顔料（ｂ）とをそれぞれ規定の量で含み、光輝性顔料（ａ）として、反射光が青色系の平均粒径の異なる少なくとも２種類の光輝性顔料（ａ１）平均粒径１０〜２５μｍの酸化チタン被覆アルミナフレーク顔料および（ａ２）平均粒径５〜１５μｍの酸化チタン被覆マイカフレーク顔料を使用し、着色顔料（ｂ）として、少なくともカーボンブラック着色顔料を規定の量で使用することによって、達成することができるものである。以下、本発明の光輝性複層塗膜の形成方法および各塗膜層を形成する塗料組成物を詳細に説明する。
【００３４】
本発明は、基材上に、光輝性ベース塗料組成物を塗布して光輝性ベース塗膜層を形成し、さらにその上にクリヤー塗料組成物を塗布してクリヤー塗膜層を形成することによって、上塗り塗膜として、光輝性ベース塗膜層とクリヤー塗膜層とを含む光輝性複層塗膜を形成することができる。本発明の方法によって得られる光輝性複層塗膜は、マンセル表色系において、図１に示すマンセル色相環（２０色相）の１０ＢＧ〜１０Ｂから、１０ＰＢ〜１０Ｐまでの青色系の色相（Ｈ）、ならびに、０〜５の明度（Ｖ）および０〜８の彩度（Ｃ）を有し、角度に応じて青色系の同系色内で色相が連続して変化し、しかもハイライト部だけでなくシェード部においても優れた光輝感を有する、従来にない独特の意匠を提供する。
【００３５】
光輝性ベース塗料組成物
本発明において、光輝性ベース塗膜層（本明細書中、単に「光輝性塗膜層」と記載する場合もある）を形成することのできる光輝性ベース塗料組成物（本明細書中、単に「光輝性塗料組成物」と記載する場合もある）は、ビヒクルと、光輝性顔料（ａ）［本明細書中、以下、「顔料（ａ）」と略記する場合もある］と、着色顔料（ｂ）［本明細書中、以下、「顔料（ｂ）」と略記する場合もある］とをそれぞれ特定の配合量で含む。
【００３６】
本発明では、顔料（ａ）と顔料（ｂ）とをそれぞれ特定の配合量で含む光輝性塗料組成物から光輝性塗膜層を形成し、さらにその上にクリヤー塗膜層を形成することによって、角度に応じて色相が青色系の同系色内で連続して変化する光輝性複層塗膜を形成することができる。
【００３７】
また、本発明では、顔料（ａ）として、反射光が青色系の平均粒径の異なる少なくとも２種類の光輝性顔料を使用し、例えば、アルミナフレーク顔料（ａ１）［本明細書中、以下、「顔料（ａ１）」と略記する場合もある］と、マイカフレーク顔料（ａ２）［本明細書中、以下、「顔料（ａ２）」と略記する場合もある］とを使用することを特徴とする。さらに、本発明では、顔料（ｂ）として、カーボンブラック着色顔料を使用することを特徴とする。本発明では、顔料（ａ１）、顔料（ａ２）および顔料（ｂ）の濃度（Ｐｉｇｍｅｎｔ  Ｗｅｉｇｈｔ  Ｃｏｎｃｅｎｔｒａｔｉｏｎ（ＰＷＣ））をそれぞれ特定の値に規定することによって、青色系の色相（Ｈ）で、しかも、シェード部においても優れた光輝感を達成することができる。
【００３８】
ハイライト部だけでなくシェード部でも優れた光輝感（すなわち、広い干渉幅）を発現するための第１の条件としては、光輝性顔料（ａ）に関して、
顔料（ａ）が、アルミナフレーク顔料（ａ１）と、マイカフレーク顔料（ａ２）とを含み、
前記顔料（ａ１）が、反射光が青色系の平均粒径１０〜２５μｍの酸化チタン被覆アルミナフレーク顔料であり、
顔料（ａ２）が、反射光が青色系の平均粒径５〜１５μｍの酸化チタン被覆マイカフレーク顔料であり、
顔料（ａ１）の濃度（ＰＷＣ）が、０．１〜３０質量％であり、
顔料（ａ２）の濃度（ＰＷＣ）が、０．１〜３０質量％であり、
顔料（ａ１）および（ａ２）の合計濃度（ＰＷＣ）が、０．２〜６０質量％であることが挙げられる。
【００３９】
さらに第２の条件として、着色顔料（ｂ）に関して、
顔料（ｂ）が、カーボンブラック着色顔料であり、
顔料（ｂ）の濃度（ＰＷＣ）が、０．１〜２０質量％であることが挙げられる。
【００４０】
光輝性顔料（ａ）
本発明では、光輝性塗料組成物に配合して、キラキラした光輝感を塗膜に付与することのできる光輝性顔料（ａ）として、反射光が青色系の平均粒径の異なる少なくとも２種類の光輝性顔料を配合する。従って、本発明では、光輝性顔料（ａ）として、例えば、反射光が青色系の平均粒径１０〜２５μｍの酸化チタン被覆アルミナフレーク顔料（ａ１）［以下、顔料（ａ１）］と、反射光が青色系の平均粒径５〜１５μｍの酸化チタン被覆マイカフレーク顔料（ａ２）［以下、顔料（ａ２）］とを光輝性塗料組成物に配合する。
【００４１】
顔料（ａ１）
本発明で使用することのできる顔料（ａ１）は、天然または合成のアルミナフレーク（酸化アルミニウム：Ａｌ２Ｏ３）に二酸化チタン（ＴｉＯ２）を望ましくは均一に被覆することによって製造することができる。
【００４２】
アルミナフレーク基材の厚みは、１００〜８００ｎｍ、好ましくは２００〜４００ｎｍである。アルミナフレーク基材の厚みが、上記範囲を逸脱すると、本発明で規定する発色性が低下する恐れがある。
【００４３】
顔料（ａ１）の組成は、アルミナが４７．０〜５２．０質量％；二酸化チタンが４２．０〜４７．０質量％；二酸化スズが１．０〜３．０質量％；二酸化ジルコニウムが１．０〜３．０質量％；および二酸化ケイ素が１．０〜３．０質量％である（但し、合計は１００質量％である）。顔料（ａ１）がこのような組成を有することによって、本発明で規定する発色性を達成することができる。
【００４４】
二酸化チタン層の厚みは、５０〜３００ｎｍである。二酸化チタン層の厚みが、上記範囲を逸脱すると、本発明で規定する発色性を達成することができない恐れがある。
【００４５】
顔料（ａ１）の平均粒径（Ｄ５０）は、１０〜２５μｍ、好ましくは１５〜２０μｍである。平均粒径が、上記範囲を逸脱すると、本発明で規定する発色性を達成することができない恐れがある。
【００４６】
なお、顔料（ａ１）の平均粒径は、レーザー回折法によって粒度分布を測定し、メジアン値（Ｄ５０）で示したものである。
【００４７】
顔料（ａ１）は、上記の構造を有することによって、青色の反射光を発現することができる。本発明では、顔料（ａ１）の反射光は、好ましくは、マンセル色相環（２０色相）の１０ＢＧ〜１０ＰＢの色相、より好ましくは１０Ｂ〜１０ＰＢの色相を有する。
【００４８】
また、顔料（ａ１）は、市販品であってもよく、例えば、ＭＥＲＣＫ社製のシラリック  Ｔ６０−２３  ＷＮＴ  ギャラクシーブルー、Ｔ６０−２５  ＷＮＴ  コズミックターコイズなどが挙げられる。なかでも、反射光が青色系であるＭＥＲＣＫ社製のシラリック  Ｔ６０−２３  ＷＮＴ  ギャラクシーブルーが、青色系の色相の観点から、特に好ましい。
【００４９】
なお、本発明では２以上の顔料（ａ１）を組み合わせて使用してもよい。
【００５０】
顔料（ａ１）の濃度（ＰＷＣ）は、光輝性ベース塗料組成物において、０．１〜３０質量％、好ましくは０．１〜１０質量％であり、０．１質量％未満の場合、発色性が低下する恐れがあり、３０質量％を超える場合、仕上がり外観が低下する恐れがある。
【００５１】
本発明において、顔料（ａ１）の濃度（ＰＷＣ）は、光輝性ベース塗料組成物の全固形分の質量に対して、顔料（ａ１）の質量を百分率（質量％）で表したものである。なお、光輝性ベース塗料組成物の全固形分には、顔料（ａ１）および（ａ２）ならびに顔料（ｂ）、光輝性ベース塗料組成物のビヒクルとなる樹脂成分（固形分）、任意のその他の成分（固形分）が全て含まれる。
【００５２】
顔料（ａ２）
本発明で使用することのできる顔料（ａ２）は、天然または合成のマイカ（雲母）フレークに二酸化チタン（ＴｉＯ２）を望ましくは均一に被覆することによって製造することができる。
【００５３】
マイカフレーク層の厚みは、１００〜８００ｎｍ、好ましくは２００〜４００ｎｍである。マイカフレーク層の厚みが、上記範囲を逸脱すると、発色性が低下する恐れがある。
【００５４】
顔料（ａ２）の組成は、マイカ（雲母）が３０〜３５質量％；二酸化チタンが６０〜６５質量％；二酸化スズが２．０〜４．０質量％；および二酸化ジルコニウムが１．０〜３．０質量％である（但し、合計は１００質量％である）。顔料（ａ２）がこのような組成を有することによって、本発明で規定の発色性を達成することができる。
【００５５】
二酸化チタン層の厚みは、５０〜３００ｎｍである。二酸化チタン層の厚みが、上記範囲を逸脱すると、本発明で規定の発色性を達成することができない恐れがある。
【００５６】
顔料（ａ２）の平均粒径（Ｄ５０）は、５〜１５μｍ、好ましくは８〜１２μｍである。平均粒径が、上記範囲を逸脱すると、本発明で規定する発色性を達成することができない恐れがある。
【００５７】
なお、顔料（ａ２）の平均粒径は、レーザー回折法によって粒度分布を測定し、メジアン値（Ｄ５０）で示したものである。
【００５８】
顔料（ａ２）は、上記の構造を有することによって、青色の反射光を発現することができる。本発明では、顔料（ａ２）の反射光は、好ましくは、マンセル色相環（２０色相）の５Ｂ〜５Ｐの色相、より好ましくは５ＰＢ〜５Ｐの色相を有する。
【００５９】
また、顔料（ａ２）は、市販品であってもよく、例えば、ＭＥＲＣＫ社製のエフェクトピグメント  Ｔ８１−２３  ＷＮＴ  リキッドブルーなどが挙げられる。なかでも、反射光が青色系であるＭＥＲＣＫ社製のエフェクトピグメント  Ｔ８１−２３  ＷＮＴ  リキッドブルーが、得られる塗膜の彩度の高さの観点から、特に好ましい。
【００６０】
なお、本発明では２以上の顔料（ａ２）を組み合わせて使用してもよい。
【００６１】
顔料（ａ２）の濃度（ＰＷＣ）は、光輝性ベース塗料組成物において、０．１〜３０質量％、好ましくは０．１〜１０質量％であり、０．１質量％未満の場合、発色性が低下する恐れがあり、３０質量％を超える場合、仕上がり外観が低下する恐れがある。
【００６２】
本発明において、顔料（ａ２）の濃度（ＰＷＣ）は、光輝性ベース塗料組成物の全固形分の質量に対して、顔料（ａ２）の質量を百分率（質量％）で表したものである。なお、光輝性ベース塗料組成物の全固形分には、顔料（ａ１）および（ａ２）ならびに顔料（ｂ）、光輝性ベース塗料組成物のビヒクルとなる樹脂成分（固形分）、任意のその他の成分（固形分）が全て含まれる。
【００６３】
また、顔料（ａ１）および（ａ２）の合計濃度（ＰＷＣ）は、０．２〜６０質量％、好ましくは０．２〜３０質量％である。合計濃度（ＰＷＣ）が０．２質量％未満では、発色性が低下する恐れがあり、６０質量％を超えると、仕上がり外観が低下する恐れがある。
【００６４】
さらに、顔料（ａ１）および顔料（ａ２）の質量比（（ａ１）／（ａ２））は、２／８〜８／２、好ましくは４／６〜６／４であり、２／８未満であると、ハイライト部での発色性が低下する恐れがあり、８／２を超えると、シェード部での発色性が低下する恐れがある。
【００６５】
本発明では、上述の通り、光輝性顔料（ａ）として、平均粒径の異なる少なくとも２種類の顔料（ａ１）および顔料（ａ２）を配合することを特徴とする（望ましくは、平均粒径（ａ１）＞（ａ２））。本発明では、光輝性塗膜が、平均粒径の異なる少なくとも２種類の顔料（ａ１）および顔料（ａ２）を含むことによって、広い干渉幅、すなわち、ハイライト部だけでなく、シェード部にまでおよぶキラキラとした高彩度に優れた光輝感を達成することができる。これは、顔料（ａ１）では、平均粒径が大きいと、反射光がより正反射方向に集中し、ハイライト部において干渉が強く発現し、顔料（ａ２）では、平均粒径が小さいと、反射光が多方面に散乱し、シェード部において干渉が強く発現することに起因するものと考えられる。
【００６６】
着色顔料（ｂ）
本発明では、上記の光輝性顔料（ａ）とともに、着色顔料（ｂ）として、少なくともカーボンブラック着色顔料を光輝性塗料組成物に配合する。
【００６７】
本発明で使用することのできる顔料（ｂ）は、好ましくはカーボンブラック着色顔料であり、本発明では市販品をそのまま使用してもよい。例えば、コロンビアカーボン社製のラーベン（Ｒａｖｅｎ）５０００Ｕ３などが、透明性の観点から好ましいものとして挙げられる。
【００６８】
顔料（ｂ）の濃度（ＰＷＣ）は、０．１〜２０質量％、好ましくは０．１〜１０質量％であり、０．１質量％未満であると、塗膜にした場合の下地隠蔽性が低下する恐れがあり、２０質量％を超えると、仕上がり外観が低下する恐れがある。
【００６９】
本発明において、顔料（ｂ）の濃度（ＰＷＣ）は、光輝性ベース塗料組成物の全固形分の質量に対して、顔料（ｂ）の質量を百分率（質量％）で表したものである。なお、光輝性ベース塗料組成物の全固形分には、顔料（ａ１）および（ａ２）ならびに顔料（ｂ）、光輝性ベース塗料組成物のビヒクルとなる樹脂成分（固形分）、任意のその他の成分（固形分）が含まれる。
【００７０】
本発明では、顔料（ａ）および顔料（ｂ）だけでなく、必要に応じて、さらに、顔料（ａ）および顔料（ｂ）以外のその他の光輝性顔料、有機系の着色顔料、無機系の着色顔料、体質顔料などの顔料を光輝性ベース塗料組成物に適宜配合してもよい。
【００７１】
顔料（ａ）以外のその他の光輝性顔料としては、例えば、天然または合成のアルミナ（Ａｌ２Ｏ３）フレークまたはマイカ（雲母）フレークに、チタン以外の金属（例えば、鉄、クロム、コバルト、スズ、ジルコニウムなど）の酸化物を被覆したもの、天然または合成のシリカ（ＳｉＯ２）フレークに、例えば、チタン、鉄、クロム、コバルト、スズ、ジルコニウムなど）の酸化物を被覆したもの、金属アルミニウムフレーク、金属チタンフレーク、ステンレスフレーク、ガラスフレークなどが挙げられ、２種以上を組み合わせて使用してもよい。
【００７２】
有機系の着色顔料としては、例えば、アゾ系顔料（例えば、アゾキレート系顔料、不溶性アゾ系顔料、縮合アゾ系顔料）、フタロシアニン系顔料、キナクリドン系顔料、ベンズイミダゾロン系顔料、ジケトピロロピロール系顔料、イソインドリノン系顔料、スレン系顔料、ペリノン系顔料、ペリレン系顔料、インジゴ系顔料、ジオキサン系顔料、キノフタロン系顔料、ジオキサジン系顔料、金属錯体有機顔料などが挙げられ、２種以上を組み合わせて使用してもよい。
【００７３】
無機系の着色顔料としては、例えば、酸化チタン、黄鉛、亜鉛華、カドミウムレッド、モリブデンレッド、クロムエロー、酸化クロム、プルシアンブルー、コバルトブルー、黄色酸化鉄、ベンガラなどが挙げられ、２種以上を組み合わせて使用してもよい。
【００７４】
体質顔料としては、例えば、炭酸カルシウム、硫酸バリウム、クレー、タルク等が挙げられ、２種以上を組み合わせて使用してもよい。
【００７５】
光輝性ベース塗料組成物において、全顔料の濃度（ＰＷＣ）は、０．３〜５０質量％、好ましくは０．３〜３０質量％であり、０．３質量％未満では塗膜にした場合の下地隠蔽性が低下する恐れがあり、５０質量％を超えると、仕上り外観が低下する恐れがある。
【００７６】
ビヒクル
本発明で使用することのできる光輝性ベース塗料組成物に含まれるビヒクルは、上述の顔料を分散するものであって、塗膜形成性樹脂と、必要に応じて、架橋剤（および／または硬化剤）とから構成される。
【００７７】
ビヒクルを構成する塗膜形成性樹脂としては、例えば、（Ａ）アクリル樹脂、（Ｂ）ポリエステル樹脂、（Ｃ）アルキド樹脂、（Ｄ）フッ素樹脂、（Ｅ）エポキシ樹脂、（Ｆ）ポリウレタン樹脂、（Ｇ）ポリエーテル樹脂等が挙げられ、特に、アクリル樹脂およびポリエステル樹脂が好ましく用いられる。これらは、２種以上を組み合わせて使用することができる。また、上記塗膜形成性樹脂には、硬化性を有するタイプとラッカータイプとがあるが、通常は硬化性を有するタイプのものが使用される。硬化性を有するタイプの場合には、アミノ樹脂や（ブロック）ポリイソシアネート化合物、アミン系、ポリアミド系、多価カルボン酸等の架橋剤と混合して使用に供され、加熱または常温で硬化反応を進行させることができる。また、硬化性を有しないタイプの塗膜形成性樹脂を、硬化性を有するタイプと併用することも可能である。
【００７８】
（Ａ）アクリル樹脂
アクリル樹脂としては、アクリル系モノマーの共重合体、あるいは、アクリル系モノマーと他のエチレン性不飽和モノマーとの共重合体を挙げることができる。上記共重合に使用し得るアクリル系モノマーとしては、アクリル酸、メタクリル酸、アクリル酸またはメタクリル酸のメチル、エチル、プロピル、ｎ−ブチル、ｉ−ブチル、ｔ−ブチル、２−エチルヘキシル、ラウリル、フェニル、ベンジル、２−ヒドロキシエチル、２−ヒドロキシプロピル等のエステル化物、アクリル酸またはメタクリル酸２−ヒドロキシエチルのカプロラクトンの開環付加物、アクリルアミド、メタクリルアミドおよびＮ−メチロールアクリルアミドなどがある。これらと共重合可能な他のエチレン性不飽和モノマーとしては、スチレン、α−メチルスチレン（またはダイマー）、イタコン酸、マレイン酸、酢酸ビニルなどがある。また、当業者に公知の方法、例えば、特開２００７−３９６１５号公報に開示の方法に従って、アクリル樹脂を水性エマルション化して水性塗料とすることが好ましい。
【００７９】
（Ｂ）ポリエステル樹脂
ポリエステル樹脂としては、飽和ポリエステル樹脂や不飽和ポリエステル樹脂等が挙げられ、例えば、多塩基酸と多価アルコールを加熱縮合して得られた縮合物が挙げられる。多塩基酸としては、例えば、飽和多塩基酸、不飽和多塩基酸等が挙げられ、飽和多塩基酸としては、例えば、無水フタル酸、テレフタル酸、コハク酸等が挙げられ、不飽和多塩基酸としては、例えば、マレイン酸、無水マレイン酸、フマル酸等が挙げられる。多価アルコールとしては、例えば、二価アルコール、三価アルコール等が挙げられ、二価アルコールとしては、例えば、エチレングリコール、ジエチレングリコール等が挙げられ、三価アルコールとしては、例えば、グリセリン、トリメチロールプロパン等が挙げられる。
【００８０】
（Ｃ）アルキド樹脂
アルキド樹脂としては、上記多塩基酸と多価アルコールにさらに油脂・油脂脂肪酸（大豆油、アマニ油、ヤシ油、ステアリン酸等）、天然樹脂（ロジン、コハク等）等の変性剤を反応させて変性させて得られたアルキッド樹脂を用いることができる。
【００８１】
（Ｄ）フッ素樹脂
フッ素樹脂としては、フッ化ビニリデン樹脂、四フッ化エチレン樹脂のいずれかまたはこれらの混合体、フルオロオレフィンとヒドロキシ基含有の重合性化合物およびその他の共重合可能なビニル系化合物からなる単量体を共重合させて得られる各種フッ素系共重合体からなる樹脂を挙げることができる。
【００８２】
（Ｅ）エポキシ樹脂
エポキシ樹脂としては、ビスフェノールとエピクロルヒドリンの反応によって得られる樹脂等を挙げることができる。ビスフェノールとしては、例えば、ビスフェノールＡ、Ｆ等が挙げられる。上記ビスフェノール型エポキシ樹脂としては、例えば、エピコート８２８、エピコート１００１、エピコート１００４、エピコート１００７、エピコート１００９（いずれも、シェルケミカル社製）等が挙げられ、またこれらを適当な鎖延長剤を用いて鎖延長したものも用いることができる。
【００８３】
（Ｆ）ポリウレタン樹脂
ポリウレタン樹脂としては、アクリル、ポリエステル、ポリエーテル、ポリカーボネート等の各種ポリオール成分とポリイソシアネート化合物とによって得られるウレタン結合を有する樹脂を挙げることができる。上記ポリイソシアネート化合物としては、２，４−トリレンジイソシアネート（２，４−ＴＤＩ）、２，６−トリレンジイソシアネート（２，６−ＴＤＩ）、およびその混合物（ＴＤＩ）、ジフェニルメタン−４，４’−ジイソシアネート（４，４’−ＭＤＩ）、ジフェニルメタン−２，４’−ジイソシアネート（２，４’−ＭＤＩ）、およびその混合物（ＭＤＩ）、ナフタレン−１，５−ジイソシアネート（ＮＤＩ）、３，３’−ジメチル−４，４’−ビフェニレンジイソシアネート（ＴＯＤＩ）、キシリレンジイソシアネート（ＸＤＩ）、ジシクロへキシルメタン・ジイソシアネート（水素化ＨＤＩ）、イソホロンジイソシアネート（ＩＰＤＩ）、へキサメチレンジイソシアネート（ＨＤＩ）、水素化キシリレンジイソシアネート（ＨＸＤＩ）等を挙げることができる。
【００８４】
（Ｇ）ポリエーテル樹脂
ポリエーテル樹脂としては、エーテル結合を有する重合体または共重合体であり、ポリオキシエチレン系ポリエーテル、ポリオキシプロピレン系ポリエーテル、ポリオキシブチレン系ポリエーテルもしくはビスフェノールＡあるいはビスフェノールＦなどの芳香族ポリヒドロキシ化合物から誘導されるポリエーテル等の１分子当たりに少なくとも２個の水酸基を有するポリエーテル樹脂を、または上記ポリエーテル樹脂とコハク酸、アジピン酸、セバシン酸、フタル酸、イソフタル酸、テレフタル酸、トリメリット酸等の多価カルボン酸類、あるいは、これらの酸無水物等の反応性誘導体とを反応させて得られるカルボキシル基含有ポリエーテル樹脂を挙げることができる。
【００８５】
上記ビヒクルが架橋剤を含む場合、塗膜形成性樹脂と架橋剤の割合としては、固形分換算で塗膜形成性樹脂が９０〜５０質量％、架橋剤が１０〜５０質量％であり、好ましくは塗膜形成性樹脂が８５〜６０質量％であり、架橋剤が１５〜４０質量％である。架橋剤が１０質量％未満では（塗膜形成性樹脂が９０質量％を超えると）、塗膜中の架橋が十分でない場合がある。一方、架橋剤が５０質量％を超えると（塗膜形成性樹脂が５０質量％未満では）、塗料組成物の貯蔵安定性が低下するとともに硬化速度が大きくなるため、塗膜外観が悪くなる場合がある。
【００８６】
その他の成分
本発明で使用することのできる光輝性ベース塗料組成物には、上記成分の他に、脂肪族アミドの潤滑分散体であるポリアミドワックスや酸化ポリエチレンを主体としたコロイド状分散体であるポリエチレンワックス等の沈降防止剤、硬化触媒、紫外線吸収剤、酸化防止剤、レベリング剤、シリコンや有機高分子等の表面調整剤、タレ止め剤、増粘剤、消泡剤、滑剤、架橋性重合体粒子（ミクロゲル）等を適宜添加することができる。これらの添加剤は、通常、上記ビヒクル１００質量部（固形分基準）に対して、１５質量部以下の割合で配合することにより、塗料や塗膜の性能を改善することができる。
【００８７】
本発明の光輝性ベース塗料組成物は、上記構成成分を、通常、溶剤に溶解または分散した態様で提供される。溶剤としては、ビヒクルを溶解または分散するものであればよく、有機溶剤および／または水を使用することができる。有機溶剤としては、塗料分野において通常用いられるものを挙げることができる。例えば、トルエン、キシレン等の炭化水素類、アセトン、メチルエテルケトン等のケトン類、酢酸エチル、セロソルブアセテート、ブチルセロソルブ等のエステル類、アルコール類等を例示できる。環境面の観点から、有機溶剤の使用が規制されている場合には、水を用いることが好ましい。この場合、適量の親水性有機溶剤を配合してもよい。
【００８８】
本発明において使用することのできる光輝性ベース塗料組成物は、特に好ましい態様では、上記の顔料（ａ）および顔料（ｂ）、ならびに、ビヒクルとして、アクリル樹脂エマルションを含む塗膜形成性樹脂、アクリル樹脂と疎水性メラミン樹脂とを反応させた反応生成物を水分散することによって得られる粒径２０〜１４０ｎｍの疎水性メラミン樹脂水分散体を含む硬化剤、および架橋剤を含有するものであってもよく、これによって、優れた発色性を有する塗膜を得ることができる。また、自動車塗装における複層塗膜形成方法において、上記の光輝性ベース塗料組成物を水性塗料として用いた場合、優れたリコート密着性、チッピング性、耐水付着性を有する塗膜を得ることができる。従って、上記の光輝性ベース塗料組成物は、水性光輝性ベース塗料組成物として好適に用いることができる。
【００８９】
塗膜形成方法
本発明の光輝性複層塗膜の形成方法は、基材上に、上記の光輝性ベース塗料組成物を塗布して光輝性ベース塗膜層を形成し、さらにその上に、クリヤー塗料組成物を塗布してクリヤー塗膜層を形成し、基材上に、光輝性ベース塗膜層とクリヤー塗膜層とを含む光輝性複層塗膜を形成するものである。また、本発明では、上記の光輝性ベース塗料組成物を自動車（自動車車体、部品等）用の水性光輝性塗料として好適に使用することができる。
【００９０】
基材としては、特に限定されるものでなく、鉄、アルミニウム、マグネシウム、銅、スズ、亜鉛またはこれらの合金等の金属類およびその成形品；ガラス、セメント、コンクリート等の無機材料；ポリエチレン樹脂、ポリプロピレン樹脂、エチレン−酢酸ビニル共重合体樹脂、ポリアミド樹脂、アクリル樹脂、塩化ビニリデン樹脂、ポリカーボネート樹脂、ポリウレタン樹脂、エポキシ樹脂、ポリエステル樹脂、ポリスチレン樹脂、ＡＢＳ樹脂等の樹脂類や各種のＦＲＰ等のプラスチック材料およびその成形品または発泡体；木材、繊維材料（紙、布等）等の天然または合成材料等が挙げられる。基材は、本発明によって得られる少なくとも３色性の意匠を効果的に発現するため、例えば、乗用車、トラック、オートバイ、バス等の自動車車体および部品（自動車のボディ、ドアなど）のように、曲面を有しているものであることが好ましい。また、プラスチック成形品としては、具体的には、スポイラー、バンパー、ミラーカバー、グリル、ドアノブ等の自動車部品等を挙げることができる。さらに、これらのプラスチック成形品は、トリクロロエタンで蒸気洗浄または中性洗剤で洗浄されたものが好ましい。また、さらに、静電塗装を可能にするためのプライマー塗装が施されていてもよい。
【００９１】
本発明の光輝性複層塗膜の形成方法においては、基材が自動車車体およびその部品などの場合には、導電性の基材を予め脱脂処理や化成処理（リン酸塩、クロム酸塩等による化成処理）した後、基材に電着塗装、中塗り塗装などの下地塗装を施しておくことが好ましい。
【００９２】
電着塗装は、鋼板などの導電性の基材に電着塗膜を形成して防錆性を付与することを目的として行われるものであり、このような電着塗膜を形成することのできる電着塗料組成物としては、特に限定はなく、当業者によく知られているカチオン型電着塗料組成物およびアニオン型電着塗料組成物をいずれも使用することができ、防錆性の観点からカチオン型電着塗料組成物が好ましく、なかでも、エポキシ系のカチオン型電着塗料組成物が特に好ましい。
【００９３】
本発明において、基材が自動車車体または鋼板である場合、電着塗膜形成前に、脱脂、水洗、化成皮膜形成、水洗、純水洗、乾燥までの前処理を従来公知の方法で行うことが好ましい。電着塗膜形成方法は、従来公知の方法の中から、適当な方法を任意に選択すればよく、電着塗膜形成条件、焼き付け硬化条件、電着塗膜の厚さ等に関しても、基材や使用する電着塗料組成物の種類等に応じて、適宜決定すればよい。
【００９４】
中塗り塗装は、基材または電着塗膜の上に中塗り塗膜層を形成して、下地隠蔽性、耐チッピング性、上塗り塗膜層との密着性などの性能の向上を目的として行われる。また、中塗り塗膜層は、最終の光輝性複層塗膜を平滑にし、外観の良好な塗膜とするための下地としても機能し、さらに、電着塗膜層と上塗り塗膜層との間のバインダーとなり、かつ、塗膜表面を通じて到達する紫外線や水による塗膜の劣化に対する耐候性が要求される。中塗り塗膜層を形成することのできる中塗り塗料組成物としては、特に制限はなく、当業者によく知られている溶剤型塗料のほか、水性塗料、粉体塗料またはハイソリッド型塗料等も適用でき、具体的には、エポキシエステル／メラミン系樹脂、アルキッド／メラミン系樹脂またはオイルフリーポリエステル／メラミン系樹脂塗料、アクリル樹脂および／またはポリエステル樹脂とアミノ樹脂および／またはイソシアネート硬化剤とを組み合わせた中塗り塗料等、従来公知の中塗り塗料の中から適宜選択して用いることができる。
【００９５】
中塗り塗膜層の形成方法に関しては、従来公知の方法の中から適当な方法を任意に選択すればよい。また、本発明では、カーボンブラックと二酸化チタンとを主要顔料としたグレー系中塗り塗料組成物や、上塗り塗膜層との明度および色相を合わせたセットグレーや各種の着色顔料を組み合わせた、いわゆるカラー中塗り塗料組成物を用いることができる。これらのカラー中塗り塗料組成物は、中塗り塗膜層と上塗り塗膜層との複合色を発現させ、意匠性をさらに高めることができる。また、これらの中塗り塗料組成物に、アルミニウム粉、マイカ粉等の扁平顔料を添加してもよい。さらに、中塗り塗料組成物には、塗料に通常添加することのできる添加剤、例えば、表面調整剤、酸化防止剤、消泡剤等を配合してもよい。中塗り塗膜層の乾燥膜厚は、２０〜１００μｍが好ましく、より好ましくは３０〜５０μｍである。
【００９６】
本発明の光輝性複層塗膜の形成方法では、好ましくは、基材上に、光輝性ベース塗料組成物を塗布して光輝性ベース塗膜層を形成し、光輝性ベース塗膜層の上にクリヤー塗料組成物を塗布してクリヤー塗膜層を形成する。
【００９７】
基材が、必要に応じて、電着塗装、中塗り塗装などの下地塗装を施した下地塗膜層を有する基材である場合には、下地塗膜層の上に、ウェットオンウェット（Ｗ／Ｗ）法、またはウェットオンドライ（Ｗ／Ｄ）法によって、光輝性ベース塗料組成物を塗布して、光輝性ベース塗膜層を形成することができる。次いで、光輝性ベース塗膜層の上に、ウェットオンウェット（Ｗ／Ｗ）法、またはウェットオンドライ（Ｗ／Ｄ）法によって、クリヤー塗料組成物を塗布して、クリヤー塗膜層を形成することができる。Ｗ／Ｗ法とは、塗料組成物を塗布した後、必要に応じて、塗布した塗膜を風乾等により乾燥、または、１００℃未満の温度で半硬化させて、未硬化状態または半硬化状態の塗膜の上に、さらに塗料組成物を塗布する方法であり、これに対して、Ｗ／Ｄ法とは、塗料組成物を塗布した後、焼き付け、硬化した塗膜の上に、さらに塗料組成物を塗布する方法である。
【００９８】
光輝性ベース塗料組成物を塗布する方法としては、特に限定はないが、例えば、スプレー法、ロールコーター法等が好ましく、外観向上の観点から、エアー静電スプレー塗装による多ステージ塗装、好ましくは２ステージで塗装するか、あるいは、エアー静電スプレー塗装と、メタリックベルと言われる回転霧化式の静電塗装機とを組み合わせた塗装方法が好ましい。また、複数回塗装することも可能である。
【００９９】
光輝性ベース塗料組成物による塗装時の塗膜の膜厚は、所望の用途により変化するが、一般的には乾燥膜厚で１コートにつき５〜３０μｍが好ましく、５〜２０μｍであることが好ましい。上記乾燥膜厚が５μｍ未満である場合、下地を隠蔽することができず膜切れが発生し、３０μｍを超える場合、鮮映性が低下したり、塗装時にムラあるいはタレ等の不具合が起こったりするおそれがある。良好な外観の複層塗膜を得るために、クリヤー塗料組成物を塗布する前に、形成した光輝性ベース塗膜を４０〜１００℃で２〜１０分間加熱しておくことが好ましい。この予備加熱を行うと、この上にクリヤー塗料組成物を塗布しても、光輝性顔料の配向が乱れないので好ましい。
【０１００】
本発明では、このようにして形成した光輝性ベース塗膜層の上に、少なくとも１層のクリヤー塗膜層を形成することができる。クリヤー塗膜層は、光輝性ベース塗膜層に含まれる光輝性顔料に起因する凹凸、チカチカ等を平滑にし、保護し、さらに美観を与えるものである。
【０１０１】
本発明の光輝性複層塗膜の形成方法で使用することのできるクリヤー塗料組成物としては、特に限定はなく、上塗り塗装用として一般に使用されているものを用いることができ、例えば、アクリル樹脂、ポリエステル樹脂、フッ素樹脂、エポキシ樹脂、ポリウレタン樹脂、ポリエーテル樹脂およびこれらの変性樹脂等から選ばれた少なくとも１種の熱硬化性樹脂と前述の架橋剤および／または硬化剤とを混合したものを用いることができる。
【０１０２】
クリヤー塗料組成物は、必要に応じて、その透明性を損なわない範囲で、あるいは、下地の意匠性を妨げない程度であれば、着色顔料、体質顔料、改質剤、紫外線吸収剤、レベリング剤、分散剤、消泡剤等の添加剤を配合することが可能である。また、特公平８−１９３１５号公報に記載されたカルボキシル基含有ポリマーとエポキシ基含有ポリマーとを含有するクリヤー塗料が、酸性雨対策およびＷ／Ｗ法で上記光輝性ベース塗膜層を形成した際に、光輝性顔料および着色顔料の配向を乱さないという観点から、好ましく用いられる。また、クリヤー塗料組成物は、溶剤型、水性型、粉体型等の種々の形態をとることができる。溶剤型塗料または水性塗料としては、一液型塗料を用いてもよいし、二液型ウレタン樹脂塗料等のような二液型塗料を用いてもよい。
【０１０３】
溶剤型クリヤー塗料組成物の好ましい例としては、透明性あるいは耐酸エッチング性等の点から、アクリル樹脂および／またはポリエステル樹脂と、アミノ樹脂および／またはイソシアネートとの組み合わせ、あるいはカルボン酸／エポキシ硬化系を有するアクリル樹脂および／またはポリエステル樹脂等を挙げることができる。
【０１０４】
また、水性型クリヤー塗料組成物の例としては、上記溶剤型クリヤー塗料組成物の例として挙げたものに含有される塗膜形成性樹脂を、塩基で中和して水性化した樹脂を含有するものを挙げることができる。この中和は重合の前または後に、ジメチルエタノールアミンおよびトリエチルアミンのような３級アミンを添加することにより行うことができる。
【０１０５】
さらに、上記クリヤー塗料組成物には、塗装作業性を確保するために、粘性制御剤が添加されていることが好ましい。粘性制御剤は、一般にチクソトロピー性を示すものを使用できる。このようなものとして、例えば、従来から公知のものを使用することができる。また、必要により、硬化触媒、表面調整剤等を含むことができる。
【０１０６】
なお、上記複層塗膜形成方法において用いられるクリヤー塗料組成物としては、有機溶剤の含有量による環境に与える影響の観点から、２０℃におけるフォードカップＮｏ．４で２０〜５０秒の粘度となるように希釈した時のクリヤー塗料組成物の固形分が５０質量％以上である溶剤型クリヤー塗料組成物または水性型クリヤー塗料組成物、あるいは、粉体型クリヤー塗料組成物であることが好ましい。
【０１０７】
本発明において、クリヤー塗料組成物の塗布は、硬化した光輝性ベース塗膜層の上に行ってもよいが、未硬化状態または半硬化状態の光輝性ベース塗膜層の上に、Ｗ／Ｗ法でクリヤー塗料組成物を塗布することが好ましい。上記の光輝性ベース塗膜層に対して、上述のクリヤー塗料組成物を塗布する方法としては、特に限定はないが、例えば、スプレー法、ロールコーター法等が好ましく、具体的には、マイクロマイクロベル、マイクロベルと呼ばれる回転霧化式の静電塗装機による塗装方法を挙げることができる。また、複数回塗装することも可能である。クリヤー塗料組成物を複数回塗装する場合には、最終のクリヤー塗料組成物を塗布した後で同時に焼き付け硬化すればよく、先に形成したクリヤー塗膜を完全に硬化させる必要はない。
【０１０８】
一方、粉体型クリヤー塗料組成物としては、熱可塑性および熱硬化性粉体塗料のような通常の粉体塗料を用いることができる。良好な物性の塗膜が得られるため、熱硬化性粉体塗料組成物が好ましい。熱硬化性粉体塗料組成物の具体的なものとしては、エポキシ系、アクリル系およびポリエステル系の粉体クリヤー塗料組成物等が挙げられるが、耐候性が良好なアクリル系粉体クリヤー塗料組成物が特に好ましい。
【０１０９】
このように、光輝性ベース塗膜層（未硬化、半硬化、完全硬化のいずれでもよい）の上に形成されたクリヤー塗膜層は、必要に応じて、電着塗膜、中塗り塗膜などの下地塗膜層（未硬化、半硬化、完全硬化のいずれでもよい）とともに、所定温度および所定時間で焼き付け硬化され、光輝性複層塗膜を形成することができる。
【０１１０】
上記クリヤー塗料組成物を塗装することによって形成されるクリヤー塗膜層の乾燥膜厚は、一般に１０〜８０μｍが好ましく、２０〜６０μｍであることがより好ましい。上記乾燥膜厚が１０μｍ未満である場合、下地の凹凸を隠蔽することができず、８０μｍを超えると塗装時にワキあるいはタレ等の不具合が起こるおそれがある。
【０１１１】
このようにして形成されたクリヤー塗膜は、予め形成されている光輝性ベース塗膜とともに同時に加熱することによって硬化塗膜が形成される。上記加熱硬化温度は、硬化性および得られる複層塗膜の物性の観点から、８０〜１８０℃に設定されていることが好ましく、１２０〜１６０℃に設定されていることが更に好ましい。加熱硬化時間は上記温度に応じて任意に設定することができるが、加熱硬化温度１２０℃〜１６０℃で時間が１０〜３０分であることが適当である。
【０１１２】
このようにして形成される光輝性複層塗膜の膜厚は、一般的には３０〜３００μｍであり、５０〜２５０μｍであることが好ましい。上記膜厚が３０μｍ未満である場合、膜自体の強度が低下し、３００μｍを超える場合、冷熱サイクル等の膜物性が低下するおそれがある。このようにして得られる複層塗膜もまた本発明の１つである。
【０１１３】
本発明の光輝性複層塗膜形成方法によって形成される光輝性複層塗膜は、その表面に極めて高い光輝感および発色性、リコート密着性、耐チッピング性、耐水付着性を兼ね備える。
【０１１４】
本発明では、好ましくは上述の下地塗膜層を形成した基材上に、上述の光輝性ベース塗料組成物、好ましくは水性光輝性ベース塗料組成物を塗布して、未硬化の光輝性ベース塗膜層を形成する工程（１）、上記未硬化の光輝性ベース塗膜層の上にクリヤー塗料組成物を塗布して、未硬化のクリヤー塗膜層を形成する工程（２）、および、上記の未硬化の光輝性ベース塗膜層および未硬化のクリヤー塗膜層とを同時に焼き付け硬化させる工程（３）を含む光輝性複層塗膜の形成方法が、コスト、作業性の観点から、特に好ましい。
【０１１５】
本発明の方法によって基材上に形成される光輝性複層塗膜は、光輝性ベース塗膜層と、少なくとも１層のクリヤー塗膜層とを含むものであり、必要に応じて、電着塗膜層および中塗り塗膜層からなる群から選択される下地塗膜層をさらに含んでいてもよい。光輝性（ベース）塗膜層は、マンセル表色系において、マンセル色相環（２０色相）の１０ＢＧ〜１０Ｂから選択される色相（すなわち「空色」系）から、１０ＰＢ〜１０Ｐから選択される色相（すなわち「群青色」系）まで、好ましくは１０ＢＧ〜１０Ｐの青色系の色相（Ｈ）、ならびに、０〜５、好ましくは０〜３の明度（Ｖ）、および０〜８、好ましくは０〜５の彩度（Ｃ）を有する。
【０１１６】
本発明の方法によって基材上に形成される光輝性複層塗膜は、特に、光輝性ベース塗料組成物から形成される光輝性ベース塗膜層に特徴があり、この光輝性ベース塗膜層によって、従来にない独特な意匠、すなわち、上述のマンセル表色系において、図１に示すマンセル色相環（２０色相）の１０ＢＧ〜１０Ｂから選択される色相（すなわち「空色」系）から、１０ＰＢ〜１０Ｐから選択される色相（すなわち「群青色」系）までの青色系の色相（Ｈ）、ならびに、０〜５の明度（Ｖ）および０〜８の彩度（Ｃ）を提供し、しかも、見る角度に応じて、青色系の同系色内で少なくとも３色の色相変化を起こすことができる。
【０１１７】
また、本発明によって形成される光輝性（ベース）塗膜層および光輝性複層塗膜は、広い干渉幅を有することを特徴とする。すなわち、本発明では、光輝性顔料（ａ）として、望ましくは粒径の異なる少なくとも２種類の顔料（ａ１）および（ａ２）を上記の規定の量で使用することによって、これらの光輝性顔料で反射した光の干渉に基づくキラキラとした光輝感が、塗膜全体にわたって広がり、図２のハイライト部（２）だけでなく、驚くべきことに、シェード部（３）およびその中間部（４）においても、高彩度で優れた光輝感を維持することができる。
【０１１８】
本発明によって形成される光輝性複層塗膜のこれらの従来にない意匠は、特に、自動車車体などの複雑な形状でしかも太陽光にさらされる被塗物に適用した場合、その形状を際立たせるのに非常に効果的である。また、本発明によって形成される光輝性複層塗膜は、広い干渉幅を有するので、光が強く当たらない屋内などにおいても、十分にキラキラとした高彩度の光輝感を確認することができる。
【０１１９】
また、本発明の塗装方法は、自動車車体だけでなく、二輪車、三輪車などのあらゆる乗り物の車体およびその部品、容器、電化製品など、塗装を必要とするあらゆる物品および製品に適用することができる。
【実施例】
【０１２０】
以下に製造例、実施例および比較例を挙げて本発明をさらに詳しく説明する。各例中の「部」は「重量部」を表し、「％」は「重量％」を表す。
【０１２１】
製造例１：アクリル樹脂エマルション（Ｅｍ−１）の調製
反応容器にイオン交換水１３５．４部、アクアロンＨＳ−１０（ポリオキシエチレンアルキルプロペニルフェニルエーテル硫酸エステル、第一工業製薬社製）１．１部を加え、窒素気流中で混合撹拌しながら８０℃に昇温した。次いで、アクリル酸メチル３５．７３部、メタクリル酸ブチル８．５７部、メタクリル酸２−ヒドロキシエチル５．７部、スチレン２０部、アクアロンＨＳ−１０が０．５部、アデカリアソープＮＥ−２０（α−［１−［（アリルオキシ）メチル］−２−ノニルフェノキシ］エチル）−ω−ヒドロキシオキシエチレン、旭電化社製、８０％水溶液）０．５部およびイオン交換水４９．７部からなる第１段目のエチレン性不飽和モノマー混合物と、過硫酸アンモニウム０．２１部およびイオン交換水８．６部からなる開始剤溶液とを、２時間にわたり並行して反応容器に滴下した。滴下終了後、１時間同温度で熟成を行った。
【０１２２】
さらに、この反応容器に、メタクリル酸ブチル２５．３部、メタクリル酸２−ヒドロキシエチル２．４部、メタクリル酸２．３部、アクアロンＨＳ−１０が０．１部およびイオン交換水２４．７部からなる第２段目のエチレン性不飽和モノマー混合物と、過硫酸アンモニウム０．０８部およびイオン交換水７．４部からなる開始剤溶液とを、８０℃で０．５時間にわたり並行して滴下した。滴下終了後、２時間同温度で熟成を行った。
【０１２３】
次いで、４０℃まで冷却し、４００メッシュフィルターで濾過した後、イオン交換水２．１４部およびジメチルアミノエタノール０．２４部を加えてｐＨ６．５に調整し、平均粒子径８０ｎｍ、不揮発分３０％、固形分酸価１５、水酸基価３５のアクリル樹脂エマルション（Ｅｍ−１）を得た。
【０１２４】
製造例２：水溶性アクリル樹脂の調製
反応容器にジプロピレングリコールメチルエーテル２３．８９部およびプロピレングリコールメチルエーテル１６．１１部を加え、窒素気流中で混合撹拌しながら１０５℃に昇温した。次いで、メタクリル酸メチル１３．１部、アクリル酸エチル６８．４部、メタクリル酸２−ヒドロキシエチル１１．６部、メタクリル酸６．９部と、ジプロピレングリコールメチルエーテル１０．０部およびｔ−ブチルパーオキシ２−エチルヘキサノエート１部からなる開始剤溶液とを３時間にわたり並行して反応容器に滴下した。滴下終了後、０．５時間同温度で熟成を行った。
【０１２５】
次に、ジプロピレングリコールメチルエーテル５．０部およびｔ−ブチルパーオキシ２−エチルヘキサノエート０．３部からなる開始剤溶液を０．５時間にわたり反応容器に滴下した。滴下終了後、２時間同温度で熟成を行った。
【０１２６】
さらに、脱溶剤装置を用いて、減圧下（７０ｔｏｒｒ）１１０℃で溶剤を１６．１１部留去した後、イオン交換水２０４部およびジメチルエタノールアミン７．１部を加えて水溶性アクリル樹脂を得た。得られたアクリル樹脂溶液の不揮発分は３０．０％、固形分酸価４０ｍｇＫＯＨ／ｇ、水酸基価５０ｍｇＫＯＨ／ｇであった。
【０１２７】
製造例３：疎水性メラミン樹脂水分散体（ＭＦＤ−１）の調製
反応容器にＭＦＤＧ（メチルプロピレンジグリコール、日本乳化剤社製）５０部を添加し、窒素気流中で撹拌しながら１３０℃に昇温した。次いで、アクリル酸１４．７７部、メタクリル酸２−ヒドロキシエチル３２．４８部、アクリル酸ブチル４７．７５部、ＭＳＤ−１００（α−メチルスチレンダイマー、三井化学社製）５部からなるエチレン性不飽和モノマー混合物と、カヤエステルＯ（ｔｅｒｔ−ブチルパーオクタノエート、化薬アクゾ社製）１３部およびＭＦＤＧ１０部からなる開始剤溶液とを３時間にわたり並行して反応容器に滴下した。滴下終了後に０．５時間置いて、更にカヤエステルＯが０．５部およびＭＦＤＧが５部からなる開始剤溶液を０．５時間にわたり滴下した。滴下終了後１時間同温度で熟成を行った。次いで、５０℃まで冷却し、不揮発分６０％、固形分酸価１１０ｍｇＫＯＨ／ｇ、水酸基価１４０ｍｇＫＯＨ／ｇ、数平均分子量（Ｍｎ）＝３０００のアクリル樹脂（Ａｃ１）を得た。
【０１２８】
得られたアクリル樹脂（Ａｃ１）の１７８．５部を、ユーバン２０ＳＢ（完全ブチル化メラミン樹脂、日本サイテック社製、不揮発分７５％、Ｓｐ＝９．６）８００部と混合し、８０℃で４時間撹拌した。その後、ジメチルエタノールアミンを１８．３部加えて均一に分散し、４０℃まで冷却した後、イオン交換水１００３．２部を１時間で滴下することにより疎水性メラミン樹脂水分散体（ＭＦＤ−１）を得た。この水分散体中の樹脂粒子の粒径は８０ｎｍであった。
【０１２９】
製造例４：光輝性ベース塗料組成物（１）の調製
塗膜形成性樹脂として製造例１のアクリル樹脂エマルション（Ｅｍ−１）を１５３．３部、１０質量％ジメチルエタノールアミン水溶液５部、製造例２の水溶性アクリル樹脂を１６．７部、プライムポールＰＸ−１０００（三洋化成工業社製２官能ポリエーテルポリオール、数平均分子量１０００、水酸基価２７８、水トレランス無限大）１０部、製造例３の疎水性メラミン樹脂水分散体（ＭＦＤ−１）を１００部、顔料（ａ１）として、シラリック  Ｔ６０−２３  ＷＮＴ  ギャラクシーブルー（ＭＥＲＣＫ社製、二酸化チタン被覆アルミナフレーク顔料、平均粒径：１８μｍ）を０．５部、顔料（ａ２）として、エフェクトピグメント  Ｔ８１−２３  ＷＮＴ  リキッドブルー（ＭＥＲＣＫ社製、二酸化チタン被覆マイカフレーク顔料、平均粒径：９μｍ）を０．５部、顔料（ｂ）として、カーボンブラック（コロンビアカーボン社製のラーベン（Ｒａｖｅｎ）５０００Ｕ３）２．０部を配合した。さらに、エチレングリコールモノヘキシルエーテル３０部を混合撹拌し、１０質量％ジメチルアミノエタノール水溶液を加えてｐＨ＝８．５に調整し、均一に分散し、水性光輝性ベース塗料組成物を得た。得られた水性光輝性ベース塗料組成物の塗料粘度が２０℃、Ｎｏ．４フォードカップで６０秒となるようにイオン交換水を加えて希釈し、塗装に用いる光輝性ベース塗料組成物（１）を得た。
【０１３０】
製造例５：光輝性ベース塗料組成物（２）の調製
製造例４に従って、顔料（ａ１）として、シラリック  Ｔ６０−２３  ＷＮＴ  ギャラクシーブルー（ＭＥＲＣＫ社製、二酸化チタン被覆アルミナフレーク顔料、平均粒径：１８μｍ）を５．０部、顔料（ａ２）として、エフェクトピグメント  Ｔ８１−２３  ＷＮＴ  リキッドブルー（ＭＥＲＣＫ社製、二酸化チタン被覆マイカフレーク顔料、平均粒径：９μｍ）を５．０部、顔料（ｂ）として、カーボンブラック（コロンビアカーボン社製のラーベン（Ｒａｖｅｎ）５０００Ｕ３）を２．０部を配合して、光輝性ベース塗料組成物（２）を得た。
【０１３１】
製造例６：光輝性ベース塗料組成物（３）の調製
製造例４に従って、顔料（ａ１）として、シラリック  Ｔ６０−２３  ＷＮＴ  ギャラクシーブルー（ＭＥＲＣＫ社製、二酸化チタン被覆アルミナフレーク顔料、平均粒径：１８μｍ）を７．５部、顔料（ａ２）として、エフェクトピグメント  Ｔ８１−２３  ＷＮＴ  リキッドブルー（ＭＥＲＣＫ社製、二酸化チタン被覆マイカフレーク顔料、平均粒径：９μｍ）を７．５部、顔料（ｂ）として、カーボンブラック（コロンビアカーボン社製のラーベン（Ｒａｖｅｎ）５０００Ｕ３）を２．０部を配合して、光輝性ベース塗料組成物（３）を得た。
【０１３２】
製造例７：光輝性ベース塗料組成物（４）の調製
製造例４に従って、顔料（ａ１）として、シラリック  Ｔ６０−２３  ＷＮＴ  ギャラクシーブルー（ＭＥＲＣＫ社製、二酸化チタン被覆アルミナフレーク顔料、平均粒径：１８μｍ）を１．０部、顔料（ａ２）を配合せず、顔料（ｂ）として、カーボンブラック（コロンビアカーボン社製のラーベン（Ｒａｖｅｎ）５０００Ｕ３）を２．０部を配合して、比較用の光輝性ベース塗料組成物（４）を得た。
【０１３３】
製造例８：光輝性ベース塗料組成物（５）の調製
製造例４に従って、顔料（ａ１）として、シラリック  Ｔ６０−２３  ＷＮＴ  ギャラクシーブルー（ＭＥＲＣＫ社製、二酸化チタン被覆アルミナフレーク顔料、平均粒径：１８μｍ）を１０．０部、顔料（ａ２）を配合せず、顔料（ｂ）として、カーボンブラック（コロンビアカーボン社製のラーベン（Ｒａｖｅｎ）５０００Ｕ３）を２．０部を配合して、比較用の光輝性ベース塗料組成物（５）を得た。
【０１３４】
製造例９：光輝性ベース塗料組成物（６）の調製
製造例４に従って、顔料（ａ１）として、シラリック  Ｔ６０−２３  ＷＮＴ  ギャラクシーブルー（ＭＥＲＣＫ社製、二酸化チタン被覆アルミナフレーク顔料、平均粒径：１８μｍ）を１５．０部、顔料（ａ２）を配合せず、顔料（ｂ）として、カーボンブラック（コロンビアカーボン社製のラーベン（Ｒａｖｅｎ）５０００Ｕ３）を２．０部を配合して、比較用の光輝性ベース塗料組成物（６）を得た。
【０１３５】
製造例１０：光輝性ベース塗料組成物（７）の調製
製造例４に従って、顔料（ａ１）および（ａ２）を配合せず、その代わり、光輝性顔料として、イリオジン  ２２５  ＷＮＴ（ＭＥＲＣＫ社製、マイカ顔料、平均粒径：１８μｍ）１０．０部、顔料（ｂ）として、カーボンブラック（コロンビアカーボン社製のラーベン（Ｒａｖｅｎ）５０００Ｕ３）を２．０部を配合して、比較用の光輝性ベース塗料組成物（７）を得た。
【０１３６】
製造例１１：光輝性ベース塗料組成物（８）の調製
製造例４に従って、顔料（ａ１）として、シラリック  Ｔ６０−２３  ＷＮＴ  ギャラクシーブルー（ＭＥＲＣＫ社製、二酸化チタン被覆アルミナフレーク顔料、平均粒径：１８μｍ）を５．０部、顔料（ａ２）の代替として、イリオジン  ２２１  ＷＮＴ（ＭＥＲＣＫ社製、マイカ顔料、平均粒径：１０μｍ）５．０部を配合し、顔料（ｂ）として、カーボンブラック（コロンビアカーボン社製のラーベン（Ｒａｖｅｎ）５０００Ｕ３）を２．０部を配合して、比較用の光輝性ベース塗料組成物（８）を得た。
【０１３７】
実施例１
ダル鋼板（長さ３００ｍｍ、幅１００ｍｍおよび厚さ０．８ｍｍ）をリン酸亜鉛処理剤（「サーフダインＳＤ２０００」、日本ペイント社製）を使用して化成処理した後、カチオン電着塗料（「パワーニクス  ＰＮ  ３１０」、日本ペイント社製）を乾燥膜厚が２５μｍとなるように電着塗装した。次いで、１６０℃で３０分間焼き付けた後、中塗り塗料として、ポリエステル／メラミン系グレー中塗り塗料（「オルガ  Ｐ−３０」、日本ペイント社製）を酢酸エチル／ソルベッソ１００／ブチルジグリコールアセテート＝１／１／１（重量比）を用いて、フォードカップＮｏ．４による粘度が３０秒となるように調整し、回転式静電塗装機を用いて中塗り塗装を行い、１４０℃で３０分間の条件で焼き付け乾燥し、平均乾燥膜厚３０μｍの中塗り塗膜層を形成した。
さらに、中塗り塗膜層の上に、製造例４で調製した光輝性ベース塗料組成物（１）を平均乾燥膜厚が１５μｍになるようにスプレー塗装した。塗装は静電塗装機（「Ａｕｔｏ ＲＥＡ」、ＡＢＢインダストリー社製）を用い、霧化圧２．０ｋｇ／ｃｍ２で行った。塗装中のブースの雰囲気は温度２５℃、湿度７５％に保持した。塗装後３分間セッティングし、８０℃で５分間プレヒートした後、その上にウェットオンウェットで、アクリル／メラミン樹脂系クリヤー塗料組成物（酸エポキシ硬化型アクリル樹脂系クリヤー塗料組成物（「マックフローＯ−１８１０」、日本ペイント社製）を乾燥膜厚が３５μｍになるようにスプレー塗装し、室温で７分間セッティングし、１４０℃の温度で３０分間焼き付けて、光輝性複層塗膜を形成した（２コート１ベーク（２Ｃ１Ｂ））。
【０１３８】
実施例２
実施例１における製造例４で調製した光輝性ベース塗料組成物（１）の代わりに、製造例５で調製した光輝性ベース塗料組成物（２）を使用して、実施例１に従って、光輝性複層塗膜を形成した。
【０１３９】
実施例３
実施例１における製造例４で調製した光輝性ベース塗料組成物（１）の代わりに、製造例６で調製した光輝性ベース塗料組成物（３）を使用して、実施例１に従って、光輝性複層塗膜を形成した。
【０１４０】
比較例１
実施例１における製造例４で調製した光輝性ベース塗料組成物（１）の代わりに、製造例７で調製した比較用の光輝性ベース塗料組成物（４）を使用して、実施例１に従って、光輝性複層塗膜を形成した。
【０１４１】
比較例２
実施例１における製造例４で調製した光輝性ベース塗料組成物（１）の代わりに、製造例８で調製した比較用の光輝性ベース塗料組成物（５）を使用して、実施例１に従って、光輝性複層塗膜を形成した。
【０１４２】
比較例３
実施例１における製造例４で調製した光輝性ベース塗料組成物（１）の代わりに、製造例９で調製した比較用の光輝性ベース塗料組成物（６）を使用して、実施例１に従って、光輝性複層塗膜を形成した。
【０１４３】
比較例４
実施例１における製造例４で調製した光輝性ベース塗料組成物（１）の代わりに、製造例１０で調製した比較用の光輝性ベース塗料組成物（７）を使用して、実施例１に従って、光輝性複層塗膜を形成した。
【０１４４】
比較例５
実施例１における製造例４で調製した光輝性ベース塗料組成物（１）の代わりに、製造例１１で調製した比較用の光輝性ベース塗料組成物（８）を使用して、実施例１に従って、光輝性複層塗膜を形成した。
【０１４５】
また、実施例および比較例で形成した光輝性複層塗膜のマンセル表色系（ＪＩＳ  Ｚ  ８７２１）における色相（Ｈ）、明度（Ｖ）および彩度（Ｃ）を以下の表に示す。なお、塗膜のマンセル表色系における色相（Ｈ）、明度（Ｖ）および彩度（Ｃ）は、スガ試験機株式会社製の「ＳＭ  カラーコンピューター  ＳＭ−Ｔ」によって測定した。
【０１４６】
更に、実施例および比較例で形成した光輝性複層塗膜の色相範囲（目視評価）は、１９４３年に米国光学会（Ｏｐｔｉｃａｌ  Ｓｏｃｉｅｔｙ  ｏｆ  Ａｍｅｒｉｃａ）の測色委員会で尺度が示された色票集の色見本と、得られた塗版とを、ハイライト位置およびシェード位置の二つの方向から観察した場合に分け、目視による対比評価を行うことによって、決定した。
【０１４７】
結果を以下の表に示す。
【０１４８】
【表１】
2011136317.tif 000003
【０１４９】
【表２】
2011136317.tif 000004
【０１５０】
本発明の実施例１〜３の光輝性複層塗膜は、いずれも、ハイライト位置において、１０ＢＧ〜１０Ｂの色相（Ｈ）を示し、シェード位置において、１０ＰＢ〜１０Ｐの色相（Ｈ）を示し、幅広い青色系の色相変化を連続してもたらすが、比較例１〜５の光輝性複層塗膜は、いずれも、このような色相変化を全く示さない。
【０１５１】
色度および刺激純度の測定
実施例および比較例で形成した光輝性複層塗膜のＸＹＺ表色系（ＪＩＳ  Ｚ  ８７０１）における色度（ｘｙ）を測定し、刺激純度（Ｐｅ）を計算した。ＸＹＺ表色系の色度（ｚｙ）を図３に示す（色度図）。
【０１５２】
Ｘｒｉｔｅ社製の多角度分光光度計「ＭＡ−６８ＩＩ」を用いて、図４に示す通り、入射角４５°で光を照射し、照射光に対して、受光角１５°（ハイライト）、２５°、４５°（中間）、７５°および１１０°（シェード）でそれぞれ色度（ｘｙ）を測定した。
【０１５３】
図３のＸＹＺ表色系（ＪＩＳ  Ｚ  ８７０１）の色度図に示す通り、実際に測定した試料の色度座標がＣ（ｘ，ｙ）、無彩色（すなわち白色）の色度座標がＮ（ｘｎ，ｙｎ）＝（０．３３３３，０．３３３３）、ＮとＣとを結ぶ直線ＮＣと色度図の奇跡との交点が色度座標Ｄ（ｘｄ，ｙｄ）（すなわち、色度座標Ｄは、測定した色の純粋な色度を示す）であると、刺激純度（Ｐｅ）は、以下の式に従って、計算することができる（詳細には、ＪＩＳ  Ｚ  ８７０１の付属書の図１を参照のこと）。
Ｐｅ＝（ｘ−ｘｎ）／（ｘｄ−ｘｎ）×１００（％）
Ｐｅ＝（ｙ−ｙｎ）／（ｙｄ−ｙｎ）×１００（％）
ただし、刺激純度（Ｐｅ）は、上記２つの式のうち、分母の絶対値が大きい方の式で求める。
【０１５４】
従って、刺激純度（Ｐｅ）は、その値が１００％に近いほど、その色の純度、すなわち彩度が高いことを示す。また、ここでの彩度は、マンセル表色系の彩度（Ｃ）とは異なる指標である。
【０１５５】
刺激純度（Ｐｅ）の測定結果を以下の表に示す。
【０１５６】
【表３】
2011136317.tif 000005
【０１５７】
【表４】
2011136317.tif 000006
【０１５８】
刺激純度の評価
一般に、光輝性塗膜では、ハイライト部（１５°）から、中間部（４５°）、シェード部（１１０°）にかけて、刺激純度（彩度）が低下する。従って、ハイライト部（１５°）に対するシェード部（１１０°）の刺激純度の比（１１０°／１５°）は、ハイライト部での彩度がシェード部においてどれほど維持できているのかを示す指標となる。
【０１５９】
表３および表４に示す通り、実施例１と比較例１（顔料（ａ２）含まず）とを比較すると、両者は、ともに、ハイライト部（１５°）での刺激純度が同じ値（５１％）を示すが、実施例１では、ハイライトとの比（１１０°／１５°）が０．１２であり、比較例１では、ハイライトとの比（１１０°／１５°）は０．０２であり、実施例１では、比較例１に対して、６倍の彩度を維持できていることを示す。
【０１６０】
また、実施例２と比較例２（顔料（ａ２）含まず）とを比較すると、両者は、ともに、ハイライト部（１５°）での刺激純度が同じ値（６６％）を示すが、実施例２では、ハイライトとの比（１１０°／１５°）が０．３０であり、比較例２では、ハイライトとの比（１１０°／１５°）は０．２３であり、実施例２では、比較例２に対して、シェード部での彩度が明らかに向上していることを示す。
【０１６１】
更に、実施例２と比較例４（顔料（ａ１）および（ａ２）を含まず）とを比較すると、比較例４の光輝性複層塗膜は、従来の干渉マイカ顔料「イリオジン  ２２５  ＷＮＴ（平均粒径：１８μｍ）」を使用することによって、実施例２では、ハイライトとの比（１１０°／１５°）が０．３０であるのに対して、比較例４では、ハイライトとの比（１１０°／１５°）は０．１６でしかなく、実施例２では、比較例４に対して、シェード部での彩度が明らかに向上していることを示す。
【０１６２】
また、実施例２と比較例５（顔料（ａ２）を従来の干渉マイカ顔料に置換）とを比較すると、比較例５の光輝性複層塗膜は、従来の干渉マイカ顔料「イリオジン  ２２１  ＷＮＴ（平均粒径：１０μｍ）」を使用することによって、実施例２では、ハイライトとの比（１１０°／１５°）が０．３０であるのに対して、比較例５では、ハイライトとの比（１１０°／１５°）は０．２２でしかなく、実施例２では、比較例５に対して、シェード部での彩度が明らかに向上していることを示す。
【０１６３】
同様に、実施例３と比較例３（顔料（ａ２）含まず）とを比較すると、両者は、ともに、ハイライト部（１５°）での刺激純度がほぼ同じ値（実施例３では６７％、比較例３では６８％）を示すが、実施例３では、ハイライトとの比（１１０°／１５°）が０．３６であり、比較例３では、ハイライトとの比（１１０°／１５°）は０．３１であり、実施例３では、比較例３に対して、シェード部での彩度が明らかに向上していることを示す。
【０１６４】
従って、本発明では、ハイライト部だけでなく、シェード部においても、キラキラとした高彩度の優れた光輝感を維持することができ、広い角度にわたって、高彩度を維持することができる。
【０１６５】
また、比較例４の光輝性複層塗膜は、顔料（ａ１）および（ａ２）を含まず、従来の大粒径干渉マイカ顔料「イリオジン  ２２５  ＷＮＴ（平均粒径：１８μｍ）」を使用していることから、ハイライトとの比（１１０°／１５°）は０．１６であるが、得られた光輝性複層塗膜の色相は、上述の通り、本発明の実施例のような広い色相変化を発現するものではなかった。また、比較例４の光輝性複層塗膜では、本発明の実施例のような広い干渉幅を観察することができなかった。
【０１６６】
また更に、比較例５の光輝性複層塗膜も、顔料（ａ２）を含まず、従来の小粒径干渉マイカ顔料「イリオジン  ２２１  ＷＮＴ（平均粒径：１０μｍ）」を使用していることから、得られた光輝性複層塗膜の色相は、上述の通り、本発明の実施例のような広い色相変化を発現するものではなかった。また、比較例５の光輝性複層塗膜では、本発明の実施例のような広い干渉幅を観察することができなかった。
【産業上の利用可能性】
【０１６７】
本発明の方法では、光輝性顔料（ａ）として、少なくとも２種類の望ましくは粒径の異なる顔料（ａ１）および（ａ２）、着色顔料（ｂ）として、少なくともカーボンブラック着色顔料をそれぞれ特定の配合量で塗料に添加することによって、色相が空色系から群青色系へと青色系の同系色内で連続的に変化し、さらに、塗装物のハイライト部とシェード部との間に優れた青色のコントラストを構築し、従来にない独特な意匠を有する光輝性複層塗膜を形成することができる。また、本発明の方法によると、塗装物のハイライト部だけでなく、シェード部においても、キラキラとした高彩度の優れた光輝感が得られ、このような優れた光輝感が、被塗物の広い角度にわたって観察することができる。
従って、本発明の方法は、自動車車体などの複雑な形状で、しかも、その意匠が製品として非常に重要である被塗物に適用した場合に特に有益である。また、本発明の方法は、自動車車体に限らず、あらゆる塗装分野に適用することができる。
【符号の説明】
【０１６８】
１  塗装物
２  ハイライト部
３  シェード部
４  中間部
５  入射光
【図１】
2011136317.tif 000007
【図２】
2011136317.tif 000008
【図３】
2011136317.tif 000009
【図４】
2011136317.tif 000010